(57)【特許請求の範囲】
【請求項１】
Ｃ：０．０１０超〜０．１５％(「質量％」の意味、化学成分組成について以下同じ)、Ｓｉ：１．５％以下（０％を含まない）、Ｍｎ：０．４０超〜２．５％、Ｐ：０．０１５％以下（０％を含まない）、Ｓ：０．０１％以下（０％を含まない）、Ａｌ：０．００５〜０．０６％、Ｎ：０．００４０〜０．０１０％を夫々含有し、残部が鉄および不可避不純物であり、フェライト相が９０面積％以上の組織からなると共に、フェライト相の平均硬さが１５０Ｈｖ以下であり、隣接する２つのフェライト結晶の方位差が１５°以上の大角粒界で囲まれた領域を結晶粒としたとき、当該結晶粒のフェライト相全体に占める面積率が８０％以上であると共に、平均円相当径が２０〜１５０μｍであり、且つ下記（１）式の関係を満足することを特徴とする疲労亀裂進展抑制特性および靭性に優れた鋼板。
｛（α／５）＋[（β×５０）／（２α＋４０）]｝×（γ／３）  ≧１２００…（１）
但し、α：上記結晶粒の平均円相当径（μｍ）
β：上記結晶粒のフェライト相全体に占める面積率（面積％）
γ：フェライト相の平均硬さ（Ｈｖ）
【請求項２】
更に、Ｃｕ：２％以下（０％を含まない）、Ｎｉ：２％以下（０％を含まない）、Ｃｒ：２％以下（０％を含まない）、Ｍｏ：０．５％以下（０％を含まない）、Ｖ：０．１％以下（０％を含まない）、Ｎｂ：０．０４％以下（０％を含まない）、Ｂ：０．００４０％以下（０％を含まない）、Ｃｏ：２．５％以下（０％を含まない）およびＷ：２．５％以下（０％を含まない）よりなる群から選択される１種以上を含有するものである請求項１に記載の鋼板。
【請求項３】
更に、Ｔｉ：０．０３％以下（０％を含まない）、Ｚｒ：０．１％以下（０％を含まない）およびＨｆ：０．０５％以下（０％を含まない）よりなる群から選択される１種以上を含有するものである請求項１または２に記載の鋼板。
【発明の詳細な説明】
【技術分野】
【０００１】
本発明は、主として船舶や橋梁の構造材として用いられる鋼板に関するものであり、特に亀裂の進展速度を抑制して良好な疲労寿命を確保する共に、靭性にも優れた鋼板に関するものである。
【背景技術】
【０００２】
造船や橋梁分野を始めとする各種構造材料では、繰り返し応力が加わるものが少なくないことから、構造材料の安全性を確保するためには、素材として用いられている鋼材には疲労特性が良好であることが設計上極めて重要である。
【０００３】
鋼材の疲労過程は、応力集中部での亀裂の発生と、一旦発生した亀裂の進展という２つの過程に大別して考えられる。そして、通常の機械部品では巨視的な亀裂の発生が、使用限界として考えられており、設計上亀裂の進展についてはそれほど考慮されていない。しかしながら、溶接構造物においては、疲労亀裂が発生しても直ちに破壊に至ることはなく、亀裂進展速度を遅くすることができれば、破壊に至るまでの寿命を短くすることができ、定期検査などで亀裂を発見することが可能であり、早期に取り替えずとも続けて使用することが可能である。
【０００４】
ところで、溶接構造物では、応力集中部としての溶接止端部や欠陥部が多数存在しており、疲労亀裂の発生を完全に防止することは実際問題として不可能であり、こうした設計は経済的にも得策とはいえない。即ち、溶接構造物の疲労寿命を良好にするためには、亀裂の発生そのものを防止するよりも、亀裂が既に存在している状態からの亀裂進展寿命を大幅に延長することが有効であり、そのためには鋼材の亀裂の進展速度をできるだけ遅くするような設計が重要な事項となる。
【０００５】
疲労寿命を改善する技術としてもこれまで様々なものが提案されており、例えば特許文献１には、フェライトを母相とし、フェライト粒径を２０μｍ以下、フェライトの平均ビッカース硬さＨｖを１３０〜２００とすることで、継手寿命を改善する技術が提案されている。しかしながら、この技術ではフェライト粒径が小さ過ぎるのと、フェライトの平均硬さのバランスが良くないため、疲労亀裂進展の速度を抑制する特性（以下、「疲労亀裂進展抑制特性」ということがある）に劣ることになる。
【０００６】
特許文献２には、フェライトを母相とし、フェライト粒径を５〜２５μｍ、固溶Ｎを０．０１０％以上に確保することによって、疲労特性を改善する技術が提案されている。しかしながら、この技術ではＮ含有量が過剰であるため、鋼板として要求される重要な特性である靭性が却って劣化することが予想される。
【０００７】
一方、特許文献３には、フェライトを母相とし、フェライト粒径を２５μｍ以下、フェライトの平均ビッカース硬さＨｖを１３５以下とすることによって、耐疲労亀裂伝播特性を改善する技術が提案されている。この技術では、基本的にフェライト粒径を２５μｍ以下でできるだけ微細化することによって（実施例では、実質２０μｍ以下）、耐疲労亀裂伝播特性を改善するものであるが、こうした要件を満足させるだけでは、疲労特性が却って低下することがある。また、この技術ではＣ含有量が比較的高いものであり（Ｃ含有量：０．０５〜０．２％）、また圧延前加熱温度はいずれも１１００℃以上と比較的高温であることから、フェライト分率がやや低くなっている。
【先行技術文献】
【特許文献】
【０００８】
【特許文献１】特開２００３−３４８３８号公報
【特許文献２】特開２００５−１５８８１号公報
【特許文献３】特開２００７−１１９８５７号公報
【発明の概要】
【発明が解決しようとする課題】
【０００９】
本発明は前記の様な事情に着目してなされたものであって、その目的は、フェライトを主体とする鋼板において、疲労亀裂進展抑制特性および靭性のいずれにも優れた鋼板を提供することにある。
【課題を解決するための手段】
【００１０】
前記目的を達成することのできた本発明の鋼板とは、Ｃ：０．０１０超〜０．１５％(「質量％」の意味、化学成分組成について以下同じ)、Ｓｉ：１．５％以下（０％を含まない）、Ｍｎ：０．４０超〜２．５％、Ｐ：０．０１５％以下（０％を含まない）、Ｓ：０．０１％以下（０％を含まない）、Ａｌ：０．００５〜０．０６％、Ｎ：０．００４０〜０．０１０％を夫々含有し、残部が鉄および不可避不純物であり、フェライト相が９０面積％以上の組織からなると共に、フェライト相の平均硬さが１５０Ｈｖ以下であり、隣接する２つのフェライト結晶の方位差が１５°以上の大角粒界で囲まれた領域を結晶粒としたとき、当該結晶粒のフェライト相全体に占める面積率が８０％以上であると共に、平均円相当径が２０〜１５０μｍであり、且つ下記（１）式の関係を満足する点に要旨を有するものである。
｛（α／５）＋[（β×５０）／（２α＋４０）]｝×（γ／３）  ≧１２００…（１）
但し、α：上記結晶粒の平均円相当径（μｍ）
β：上記結晶粒のフェライト相全体に占める面積率（面積％）
γ：フェライト相の平均硬さ（Ｈｖ）
【００１１】
上記「円相当径」とは、フェライト結晶粒の大きさに着目して、その面積が等しくなるように想定した円の直径を求めたものである。また隣接する２つの結晶の方位差が１５°以上の大角粒界で囲まれた領域のフェライト結晶粒を「大角粒界粒」、この結晶粒（大角粒界粒）の平均円相当径を「大角粒界径」と略称することがある。尚、前記「方位差」は、「ずれ角」若しくは「傾角」とも呼ばれているものであり、以下では「結晶方位差」と呼ぶことがある。またこうした結晶方位差を測定するには、後述する実施例で示すように、ＥＢＳＰ法（電子後方散乱回折像法：Ｅｌｅｃｔｒｏｎ  Ｂａｃｋｓｃａｔｔｅｒｉｎｇ  Ｐａｔｔｅｒｎ法）を採用すれば良い。
【００１２】
本発明の鋼板においては、必要によって、更に、（ａ）Ｃｕ：２％以下（０％を含まない）、Ｎｉ：２％以下（０％を含まない）、Ｃｒ：２％以下（０％を含まない）、Ｍｏ：０．５％以下（０％を含まない）、Ｖ：０．１％以下（０％を含まない）、Ｎｂ：０．０４％以下（０％を含まない）、Ｂ：０．００４０％以下（０％を含まない）、Ｃｏ：２．５％以下（０％を含まない）およびＷ：２．５％以下（０％を含まない）よりなる群から選択される１種以上、（ｂ）Ｔｉ：０．０３％以下（０％を含まない）、Ｚｒ：０．１％以下（０％を含まない）およびＨｆ：０．０５％以下（０％を含まない）よりなる群から選択される１種以上、等を含有することも有効であり、含有される元素の種類に応じてその特性が更に改善される。
【発明の効果】
【００１３】
本発明の鋼板においては、フェライトを主体とする組織を有する鋼板において、化学成分組成と共に、所定結晶方位関係を有するフェライトの平均円相当径や面積割合、およびフェライトの平均硬さ等の要件、およびそれらの関係を適切に規定することによって、疲労亀裂進展抑制特性および靭性のいずれにも優れた鋼板が実現でき、こうした鋼板は、造船や橋梁分野を始めとする各種構造材料の素材として有用である。
【発明を実施するための形態】
【００１４】
本発明者らは、前記課題を解決するために、フェライトを主体とする組織を有する鋼板に着目し、その鋼板における疲労亀裂進展抑制特性と靭性を改善するための手段について様々な角度から検討した。その結果、次のような知見が得られた。
【００１５】
フェライトを主体とする組織を有する鋼板において、フェライト相の割合を所定以上にすると共に、フェライト相の平均硬さＨｖ（ビッカース硬さ）を所定以下にして、良好な靭性を確保し、所定結晶方位関係を有するフェライトの平均円相当径や面積割合を適切に制御し、更にこれらフェライトの平均円相当径、面積割合およびフェライト平均硬さの関係を適切に規定すれば、疲労亀裂進展抑制特性と靭性の両特性が良好になることを見出し、本発明を完成した。以下、本発明で規定する要件について説明する。
【００１６】
［フェライト相：９０面積％以上、フェライト相の平均硬さ：１５０Ｈｖ以下］
本発明の鋼板では、良好な靭性を確保するために、組織中のフェライト相の割合を９０面積％以上とすると共に、フェライト相の平均硬さを１５０Ｈｖ以下とする必要がある。フェライト相の割合が９０面積％よりも少なかったり、フェライト相の平均硬さが１５０Ｈｖを超えると、鋼板としての基本的な靭性が確保できなくなる。フェライト相の割合は好ましくは９５面積％以上であり、フェライト相の平均硬さは好ましくは１００Ｈｖ以下である。尚、これらの対象とするフェライト相は、隣接する２つのフェライト結晶の方位差が１５°以上の大角粒界で囲まれた領域のものの他、方位差が１５°未満の小角粒界のものも含めた趣旨である。
【００１７】
［大角粒界粒のフェライト相全体に占める面積率：８０％以上、大角粒界径：２０〜１５０μｍ］
上記のようなフェライト組織では何通りかの方位関係を持って生成することになるのであるが、鋼板の化学成分組成、組織の生成温度、その他の条件等によって選択される各結晶格子の方位関係が変化することになり、一定の結晶方位差を有する結晶粒界では、特に疲労亀裂進展が抑制される。亀裂進展の際に粒界と亀裂が衝突する頻度を高めれば、亀裂の進展が抑制できるものと考えられた。こうした観点から、大角粒界粒のフェライト相全体に占める面積率は８０％以上とする必要があり、これより少なくなると、疲労亀裂進展抑制特性が低下することになる。この面積率は、好ましくは９０％以上である。尚、粒界を形成する両端の方位差が小さい（例えば、１５°未満の）小角粒界（小傾角境界）では、粒界エネルギーが小さくなってその効果が小さいので、前記方位差が１５°以上の大角粒界（大傾角境界）を対象とする必要がある。
【００１８】
大角粒界粒はできるだけ細かくすることによって、亀裂との衝突頻度が高まり、疲労亀裂進展抑制特性が高まることが予想されたのであるが、その大きさ（大角粒界径）が小さくなりすぎると、鋼板の疲労特性を却って低下させる場合があることも判明している。鋼板の疲労特性も良好にするという観点から、大角粒界径は２０μｍ以上とする必要がある。但し、大角粒界径が大きくなりすぎると、疲労亀裂進展抑制特性が低下するので１５０μｍ以下とする必要がある。大角粒界径は好ましくは３０μｍ以上、５０μｍ以下である。
【００１９】
ところで、疲労亀裂が進展するメカニズムは、疲労亀裂が結晶粒界を進展する場合と、結晶粒内を進展する場合の２通りが考えられ、これらのバランスを図ることも重要である。疲労亀裂が結晶粒界を進展する場合には、結晶粒の平均円相当径（大角粒界径）とフェライト相の硬さに影響され、これらの値が大きいほど疲労亀裂の進展抑制特性が良好になるものと考えられた。これは、結晶粒の相互の間に余裕がある方が、結晶粒界を亀裂が進展する上で障害になるものと考えられた。
【００２０】
一方、疲労亀裂が結晶粒内を進展する場合には、大角粒界径はむしろ疲労亀裂の進展抑制特性を低下する方向に作用し、大角粒界粒のフェライト相全体に占める面積率（面積％）とフェライト相の硬さに影響されることが分かった。
【００２１】
上記の知見に基づき、これらの関係について実験によって更に検討したところ、大角粒界径α（μｍ）、大角粒界粒の割合β（面積％）、およびフェライト相の平均硬さγ（Ｈｖ）が、下記（１）式の関係を満足するようにすれば、疲労亀裂進展抑制特性が更に改善されることが判明したのである。尚、この（１）式における左辺の値は、１５００以上であることが好ましい（より好ましくは２０００以上）。
｛（α／５）＋[（β×５０）／（２α＋４０）]｝×（γ／３）  ≧１２００…（１）
但し、α：上記結晶粒の平均円相当径（μｍ）
β：上記結晶粒のフェライト相全体に占める面積率（面積％）
γ：フェライト相の平均硬さ（Ｈｖ）
【００２２】
本発明の鋼板は、化学成分組成が適正に調整されていることも特徴の１つとする。以下では、化学成分の範囲限定理由を説明する。
【００２３】
［Ｃ：０．０１０超〜０．１５％］
Ｃは、鋼板の強度を確保するために必要な元素であり、また疲労亀裂進展抑制特性を発揮させるためにも有効な元素である。こうした効果を発揮させるためには、０．０１０％を超えて含有させる必要がある。しかしながら、Ｃ含有量が過剰になると、硬質相が生成して靭性が却って低下することになる。こうしたことから、Ｃ含有量の上限は０．１５％とした。尚、Ｃ含有量の好ましい下限は０．０１２％以上（より好ましくは０．０１５％以上）であり、好ましい上限は０．１０％（より好ましくは０．０８％以下、更に好ましくは０．０４％以下）である。
【００２４】
［Ｓｉ：１．５％以下（０％を含まない）］
Ｓｉは、鋼板の強度を確保のために有効な元素である。しかしながら、Ｓｉ含有量が過剰になると、鋼板（母材）に島状マルテンサイト相（Ｍ−Ａ相）が多量に析出して靭性を却って劣化することになる。こうしたことから、Ｓｉ含有量の上限は１．５％とした。尚、Ｓｉ含有量の好ましい下限は０．１％以上（より好ましくは０．２％以上）であり、好ましい上限は０．４％（より好ましくは０．３％以下）である。
【００２５】
［Ｍｎ：０．４０超〜２．５％］
Ｍｎは、焼入れ性を向上させて鋼板強度を確保する上で有効な元素であり、また疲労亀裂進展抑制特性を発揮させるためにも有効な元素である。こうした効果を発揮させるためには、Ｍｎは０．４０％を超えて含有させる必要がある。しかしながら、過剰に含有させるとフェライト量が減少し、鋼板の靭性が劣化するので、２．５％以下とする必要がある。尚、Ｍｎ含有量の好ましい下限は０．４２％以上（より好ましくは０．４５％以上）であり、好ましい上限は１．５％以下（より好ましくは１．０％以下）である。
【００２６】
［Ｐ：０．０１５％以下（０％を含まない）］
Ｐは、不可避的に混入してくる不純物であり、鋼板の靭性に悪影響を及ぼすので、できるだけ少ない方が好ましい。こうした観点から、Ｐ含有量は０．０１５％以下に抑制するのが良い。好ましくは、０．０１％以下とするのが良い。尚、Ｐは鋼に不可避的に含まれる不純物であり、その量を０％とすることは、工業生産上、困難である。
【００２７】
［Ｓ：０．０１％以下（０％を含まない）］
Ｓは、鋼板中の合金元素と化合して種々の介在物を形成し、鋼板の延性や靭性に有害に作用する不純物であるので、できるだけ少ない方が好ましいのであるが、実用鋼の清浄度の程度を考慮して０．０１％以下（好ましくは０．００５％以下）に抑制するのが良い。尚、Ｓは鋼に不可避的に含まれる不純物であり、その量を０％とすることは、工業生産上、困難である。
【００２８】
［Ａｌ：０．００５〜０．０６％］
Ａｌは脱酸剤として有効な元素であると共に、鋼板のミクロ組織の微細化による母材靭性向上効果も発揮する。こうした効果を発揮させるためには、Ａｌ含有量は０．００５％以上とする必要がある。しかしながら、Ａｌ含有量が過剰になると、鋼板（母材）に島状マルテンサイト相（Ｍ−Ａ相）が多量に析出して靭性を却って劣化することになる。こうしたことから、Ａｌ含有量の上限は０．０６％とした。尚、Ａｌ含有量の好ましい下限は０．０１０％以上であり、好ましい上限は０．０４％以下（より好ましくは０．０３％以下）である。
【００２９】
［Ｎ：０．００４０〜０．０１０％］
Ｎは、Ａｌ，Ｔｉ，Ｎｂ，Ｂ等の元素と結合し、窒化物を形成して母材組織を微細化させる効果があると共に、溶接時のオーステナイト粒の微細化や粒内組織を微細化し、靭性を向上させ元素である。こうした効果を発揮させるためには、Ｎは０．００４０％以上（好ましくは０．００５０％以上）含有させる必要がある。しかし、固溶Ｎは靭性を劣化させる原因となる。全窒素量の増加により、前述の窒化物は増加するが固溶Ｎも過剰となり、有害となるため、０．０１０％以下とする必要がある。好ましくは０．００８％以下に抑える。
【００３０】
本発明の鋼板における基本成分は前記の通りであり、残部は鉄および不可避的不純物（例えば、Ｓｂ，Ｓｅ，Ｔｅ等）からなるものであるが、その特性を阻害しない程度の微量成分（許容成分）も含み得るものであり、こうした鋼板も本発明の範囲に含まれる。また必要によって更に、（ａ）Ｃｕ：２％以下（０％を含まない）、Ｎｉ：２％以下（０％を含まない）、Ｃｒ：２％以下（０％を含まない）、Ｍｏ：０．５％以下（０％を含まない）、Ｖ：０．１％以下（０％を含まない）、Ｎｂ：０．０４％以下（０％を含まない）、Ｂ：０．００４０％以下（０％を含まない）、Ｃｏ：２．５％以下（０％を含まない）およびＷ：２．５％以下（０％を含まない）よりなる群から選択される１種以上、（ｂ）Ｔｉ：０．０３％以下（０％を含まない）、Ｚｒ：０．１％以下（０％を含まない）およびＨｆ：０．０５％以下（０％を含まない）よりなる群から選択される１種以上、等を含有することも有効である。これらの成分を含有させるときの範囲限定理由は、次の通りである。
【００３１】
［Ｃｕ：２％以下（０％を含まない）、Ｎｉ：２％以下（０％を含まない）、Ｃｒ：２％以下（０％を含まない）、Ｍｏ：０．５％以下（０％を含まない）、Ｖ：０．１％以下（０％を含まない）、Ｎｂ：０．０４％以下（０％を含まない）、Ｂ：０．００４０％以下（０％を含まない）、Ｃｏ：２．５％以下（０％を含まない）およびＷ：２．５％以下（０％を含まない）よりなる群から選択される１種以上］
これらの元素は、焼入れ性を高めて鋼板の強度を向上させるため、必要に応じて１種以上が添加される。このうち、ＣｕとＮｉについては、好ましい含有量は０．２％以上（より好ましくは０．４％以上）である。しかしながら、それらの含有量が２％を超えると母材靱性および疲労亀裂進展抑制特性が低下する傾向があるため、いずれも上限は２％（両方含有させる場合は、合計で４％以下）とすることが好ましく、より好ましくはいずれも１％以下とする。
【００３２】
Ｃｒについては、好ましい含有量は０．５％以上である。しかしながら、過剰に含有すると母材靱性および疲労亀裂進展抑制特性が低下するため、上限は２％とすることが好ましい（より好ましくは１％以下）。
【００３３】
Ｍｏも焼き入れ性を向上させ強度確保のために有効であり、焼戻し脆性を防止するために適宜含有される。好ましい含有量は０．１％以上である。しかしながら、過剰に含有すると母材靱性および疲労亀裂進展抑制特性が低下するため、その上限は０．５％とすることが好ましい（より好ましくは０．３％以下）。
【００３４】
Ｖは少量の含有によって焼入れ性および焼戻し軟化抵抗を高くする効果があり、好ましい含有量は０．０２％以上である。しかしながら、過剰に含有すると母材靱性および疲労亀裂進展抑制特性を劣化させるため、その上限は０．１％以下とすることが好ましい（より好ましくは０．０５％以下）。
【００３５】
Ｎｂも焼入れ性を向上させて母材強度を向上させるため有効であり好ましい含有量は０．０１％以上である。しかしながら、過剰に含有すると母材靱性および疲労亀裂進展抑制特性が劣化するため、その上限は０．０４％とすることが好ましい（より好ましくは０．０３０％未満、更に好ましくは０．０２５％未満）。
【００３６】
Ｂも焼き入れ性を向上させて母材強度を向上させる作用があり、好ましい含有量は０．００１０％以上である。しかしながら、過剰に含有すると母材靱性および疲労亀裂進展抑制特性が劣化するため、含有量は０．００４０％以下が好ましい（より好ましくは０．００３０％以下、更に好ましくは０．００２０％以下）。
【００３７】
ＣｏおよびＷについても、焼入れ性を向上させて母材強度を高める効果を有し、必要により含有される。好ましい含有量は０．１％以上である。しかしながら、過剰に含有すると母材靱性および疲労亀裂進展特性が劣化するため、含有量はいずれも２．５％以下とすることが好ましい。
【００３８】
［Ｔｉ：０．０３％以下（０％を含まない）、Ｚｒ：０．１％以下（０％を含まない）およびＨｆ：０．０５％以下（０％を含まない）よりなる群から選択される１種以上］
ＴｉはＮと窒化物を形成してオーステナイト粒を微細化したり、固溶Ｎの固定作用があり、脆性改善に有効な元素である。こうした効果を発揮させるためには、含有量は０．０１％以上であることが好ましい。しかしながら、０．０３％を超えて過剰に含有させると母材靱性および疲労亀裂進展抑制特性を劣化させるため、その上限は０．０３％以下とすることが好ましい（より好ましくは０．０２％以下）。
【００３９】
また、Ｚｒ、Ｈｆは、Ｔｉと同様、Ｎと窒化物を形成し、溶接時における熱影響部（ＨＡＺ）のオーステナイト粒を微細化し、ＨＡＺ靱性改善に有効な元素である。こうした効果を発揮させるためには、いずれも０．０１％以上含有させることが好ましい。しかしながら、過剰に含有させると母材靱性、疲労亀裂進展抑制特性およびＨＡＺ靱性を却って低下させる。従って、Ｚｒ含有量の上限は０．１％以下であることが好ましく、Ｈｆ含有量の上限は０．０５％以下とすることが好ましい。
【００４０】
本発明の鋼板を製造するに当たっては、上記の化学成分組成を満たすスラブを、９５０〜１２５０℃の温度に加熱し、鋼板表面温度が９００〜１０００℃のオーステナイト再結晶温度域にて累積圧下率が３０〜４０％の圧延（熱間粗圧延）を行なった後、仕上げ圧延温度を８００〜９００℃の温度範囲として圧延を終了し、その後４００℃程度までを平均冷却速度：１〜１０℃／秒で冷却するようにすれば良い。これらの製造条件について、説明する。
【００４１】
スラブを加熱するときの温度は、９５０〜１２５０℃とすることが好ましい。このときの加熱温度が低いとフェライト粒径（大角粒界径）が小さくなり過ぎて、２０μｍ以上を確保しにくい。こうした観点から、スラブ加熱温度は９５０℃以上とすることが好ましく、より好ましくは１０００℃以上である。しかしながら、この加熱温度が１２５０℃を超えると、非効率的であり、またフェライト粒径（他の条件にもよるが）が大きくなり過ぎることになる。従って、加熱温度は１２５０℃以下とすることが好ましく、より好ましくは１１００℃以下である。
【００４２】
加熱したスラブは、鋼板表面温度が９００〜１０００℃のオーステナイト再結晶温度域にて累積圧下率が３０〜４０％の粗圧延を行なうことが好ましい。この温度範囲での累積圧下率が３０％未満では、大角粒界粒の割合が低下することになる。一方、この累積圧下率が４０％を超えると、その後の製造条件（仕上げ温度、冷却速度等）にもよるが、大角粒界径が小さくなる傾向があり、２０μｍ以上の結晶粒径を確保しがたい。
【００４３】
尚、上記累積圧下率とは、下記（２）式から計算される値である。
累積圧下率＝（ｔ0−ｔ1）／ｔ0×１００        …（２）
〔（２）式中、ｔ0は圧下開始時の鋼片の厚みを表し、ｔ1は圧下終了時の鋼片の厚みを表す。〕
【００４４】
仕上げ圧延温度については、その温度が低過ぎても、大角粒界径が小さくなり過ぎる傾向があり、２０μｍ以上の結晶粒径を確保しがたい。逆に仕上げ圧延温度が高すぎると、大角粒界径が大きくなり過ぎる傾向があり、１５０μｍ以下にしがたい。またフェライト硬さも高くなる傾向がある。こうした観点から、仕上げ圧延温度は８００〜９００℃の温度範囲とすることが好ましい。
【００４５】
仕上げ圧延後の平均冷却速度は速過ぎると、フェライト分率が小さくなる傾向がある。またフェライト硬さも高くなる傾向がある。逆に、このときの平均冷却速度が遅過ぎると大角粒径が大きくなり過ぎる傾向があり、１５０μｍ以下にしにくくなる。こうした観点から、仕上げ圧延後の平均冷却速度は、１〜１０℃／秒程度であることが好ましい。この冷却速度は、より好ましくは２℃／秒以上、８℃／秒以下である。尚、このような条件での冷却は、ベイナイトやマルテンサイト等の組織を生成させないために、４００℃程度までとする必要がある。
【００４６】
以下、実施例を挙げて本発明をより具体的に説明するが、本発明はもとより下記実施例によって制限を受けるものではなく、上・下記の趣旨に適合し得る範囲で適当に変更を加えて実施することも勿論可能であり、それらはいずれも本発明の技術的範囲に包含されるものである。
【実施例】
【００４７】
実施例１
下記表１、２に示す化学成分組成の各鋼種スラブ（鋼種Ｍ１〜Ｍ１７、Ｂ１〜Ｂ２７）を用い、下記表３、４に示す製造条件（スラブ加熱温度、再結晶温度域での累積圧下率、仕上げ圧延温度、圧延後４００℃までの平均冷却速度）によって鋼板を製造した。尚、いずれの鋼板も仕上げ厚さは４０ｍｍである。
【００４８】
【表１】
0005457938.tif 000002
【００４９】
【表２】
0005457938.tif 000003
【００５０】
【表３】
0005457938.tif 000004
【００５１】
【表４】
0005457938.tif 000005
【００５２】
得られた各鋼板について、フェライト分率、フェライト硬さ、大角粒界径、大角粒界粒の割合、疲労亀裂進展速度および靭性（破面遷移温度：ｖＴｒｓ）を下記の方法によって測定した。これらの結果を、前記（１）式の左辺の値｛（α／５）＋[（β×５０）／（２α＋４０）]｝×（γ／３）と共に下記表５、６に示す。
【００５３】
［フェライト分率、フェライト硬さの測定］
代表的な特性を示す位置として鋼板表面より深さｔ／４（ｔ＝板厚）の部位を選び、この位置から鋼板の圧延方向に平行で且つ鋼板の表面に対して垂直な面が露出するように試験片（１５ｍｍ×１５ｍｍ×１０ｍｍ）を切り出し、この試験片を、２％硝酸−エタノール溶液（ナイタール溶液）で腐食した。次いで、光学顕微鏡において、１７５μｍ×１５０μｍの視野を倍率４００倍で観察し、１０箇所の写真撮影を行った。得られた１０枚の顕微鏡写真について、透明フィルムにフェライト以外の部位を映し取った後、Ｍｅｄｉａ  Ｃｙｂｅｒｎｅｔｉｃｓ社製「Ｉｍａｇｅ-Ｐｒｏ  Ｐｌｕｓ」での画像解析により、写真全体１００％からフェライト以外の部分を差し引いた面積率をフェライト分率として算出した。また、フェライトの硬さについては、上記と同じ試験片において、荷重５〜１０ｇのマイクロビッカース硬さを１０点測定し、その平均値を求めた。
【００５４】
［結晶方位および大角粒界径の測定］
大角粒界径および方位差は、ＥＢＳＰ解析装置（電子後方散乱回折解析装置：「ＴｅｘＳＥＭ」Ｌａｂｏｒａｔｏｒｉｅｓ社製）、およびＦＥ-ＳＥＭ（電解放出型操作電子顕微鏡：「ＸＬ３０Ｓ-ＦＥＧ」Ｐｈｉｌｉｐｓ社製）を用いて測定した。傾角が５°以上の境界をフェライト粒径として、その大きさ（円相当径）を測定した。このときの測定条件は、測定領域：２５０μｍ×２５０μｍ、測定ピッチ：０．４μｍ間隔とし、測定方位の信頼性を示すコンフィデンス・インデックス（Ｃｏｎｆｉｄｅｎｃｅ  Ｉｎｄｅｘ）が０．１よりも小さい測定点は解析対象から除外した。また、フェライト粒径が２．０μｍ未満のものについては、測定ノイズと判断し、フェライト粒径の計算の対象から除外した。また上記測定で得られたフェライト粒から、隣り合うフェライト粒との境界において傾角１５°以上となっている粒を特定し、その割合（大角粒界粒の割合）を求めた。
【００５５】
［疲労亀裂進展速度］
鋼板表面より深さｔ／４（ｔ＝板厚）の部位から、亀裂進展方向が圧延方向に垂直な方向（板幅方向）のとなるように、ＡＳＴＭ  Ｅ６４７に記載のコンパクトテンション試験片（ＣＴ試験片）を切り出した。このＣＴ試験片を、サーボパルサ装置（試験装置：±５０ｋＮ島津製作所製電気油圧サーボ式疲労試験機）にて、室温、大気中、繰り返し速度：３０Ｈｚおよび応力比（最大応力に対する最小応力の比）：０．１の条件で疲労試験を行ない、応力拡大係数の範囲（ΔＫ）＝２０ＭＰａ√ｍにおける疲労亀裂進展速度（ｍｍ／ｃｙｃｌｅ）を測定した。測定された疲労亀裂進展速度が、９．０×１０-6（ｍｍ／ｃｙｃｌｅ）以下のものを疲労亀裂進展抑制特性が優れると評価した。
【００５６】
［母材靭性の測定］
鋼板表面より深さｔ／４（ｔ＝板厚）の部位から圧延方向に平行にＶノッチ試験片を採取し、ＪＩＳ  Ｚ２２４２に規定に準拠してシャルピー衝撃試験を実施し、破面遷移温度ｖＴｒｓを求めた。破面遷移温度ｖＴｒｓが０℃以下のものを靭性に優れると評価した。
【００５７】
【表５】
0005457938.tif 000006
【００５８】
【表６】
0005457938.tif 000007
【００５９】
これらの結果から、次のように考察できる。まず実験Ｎｏ．１〜１７のものは、本発明で規定する要件を満足する例であり、十分に疲労亀裂進展が抑制されると共に、良好な靭性が発揮されていることが分かる。これに対して、実験Ｎｏ．１８〜４４のものは、本発明で規定する要件のいずれかを欠く例であり、疲労亀裂進展速度および靭性の少なくともいずれかの特性で満足のいく結果が出ていない。
【００６０】
具体的には、実験Ｎｏ．１８のものはＣ含有量が本発明で規定する下限に満たない鋼種（鋼種Ｂ１）を用いた例であり［（１）式の関係も満足していない］、疲労亀裂進展抑制特性が劣化している。実験Ｎｏ．１９のものはＣ含有量が本発明で規定する上限を超えている鋼種（鋼種Ｂ２）を用いた例であり、詳細は不明であるが焼入れ性の増加によって、フェライト分率が低下すると共に、フェライト硬さも高くなっており、靭性が低下していると考えられる。
【００６１】
実験Ｎｏ．２０のものは、Ｓｉ含有量が本発明で規定する上限を超えている鋼種（鋼種Ｂ３）を用いた例であり、詳細は不明であるが焼入れ性の増加によって、フェライト分率が低下すると共に、フェライト硬さも高くなっており、靭性が低下していると考えられる。実験Ｎｏ．２１のものは、Ｍｎ含有量が本発明で規定する下限に満たない鋼種（鋼種Ｂ４）を用いた例であり［（１）式の関係も満足していない］、疲労亀裂進展抑制特性が劣化している。実験Ｎｏ．２２のものは、Ｍｎ含有量が本発明で規定する上限を超えている鋼種（鋼種Ｂ５）を用いた例であり、フェライト分率が低下すると共に、フェライト硬さも高くなっており、靭性が低下している。
【００６２】
実験Ｎｏ．２３のものは、Ｐ含有量が本発明で規定する上限を超えている鋼種（鋼種Ｂ６）を用いた例であり［（１）式の関係も満足していない］、疲労亀裂進展抑制特性および靭性のいずれも低下している。実験Ｎｏ．２４のものは、Ｓ含有量が本発明で規定する上限を超えている鋼種（鋼種Ｂ７）を用いた例であり［（１）式の関係、大角粒界粒の割合も満足していない］、靭性が低下している。
【００６３】
実験Ｎｏ．２５のものは、Ｃｕ含有量が本発明で規定する好ましい上限を超えている鋼種（鋼種Ｂ８）を用いた例であり、靭性が低下している。実験Ｎｏ．２６のものは、Ａｌ含有量が本発明で規定する下限に満たない鋼種（鋼種Ｂ９）を用いた例であり［（１）式の関係も満足していない］、疲労亀裂進展抑制特性および靭性のいずれも低下している。実験Ｎｏ．２７のものは、Ａｌ含有量が本発明で規定する上限を超えている鋼種（鋼種Ｂ１０）を用いた例であり［（１）式の関係も満足していない］、疲労亀裂進展抑制特性および靭性のいずれも低下している。
【００６４】
実験Ｎｏ．２８のものは、Ｎｉ含有量が本発明で規定する好ましい上限を超えている鋼種（鋼種Ｂ１１）を用いた例であり、フェライト分率が低下すると共に大角粒界粒の割合も低下しており、靭性が低下している。実験Ｎｏ．２９のものは、Ｃｒ含有量が本発明で規定する好ましい上限を超えている鋼種（鋼種Ｂ１２）を用いた例であり、フェライト分率の低下、フェライト硬さが高くなり、しかも大角粒界径も小さくなっており、靭性が大幅に低下している。
【００６５】
実験Ｎｏ．３０のものは、Ｍｏ含有量が本発明で規定する好ましい上限を超えている鋼種（鋼種Ｂ１３）を用いた例であり、詳細は不明であるが焼入れ性の増加によって、フェライト分率が低下すると共に、フェライト硬さも高くなっており、靭性が低下している。実験Ｎｏ．３１のものは、Ｖ含有量が本発明で規定する好ましい上限を超えている鋼種（鋼種Ｂ１４）を用いた例であり、靭性が低下している。
【００６６】
実験Ｎｏ．３２のものは、Ｎｂ含有量が本発明で規定する好ましい上限を超えている鋼種（鋼種Ｂ１５）を用いた例であり、詳細は不明であるが粗大な炭化物が生成することによって、靭性が低下している。実験Ｎｏ．３３のものは、Ｔｉ含有量が本発明で規定する好ましい上限を超えている鋼種（鋼種Ｂ１６）を用いた例であり、靭性が低下している。
【００６７】
実験Ｎｏ．３４のものは、Ｂ含有量が本発明で規定する好ましい上限を超えている鋼種（鋼種Ｂ１７）を用いた例であり、フェライト分率が低下すると共に、フェライト硬さも高くなっており、しかも大角粒界径も小さくなっており、靭性が低下している。実験Ｎｏ．３５のものは、Ｎ含有量が本発明で規定する下限に満たない鋼種（鋼種Ｂ１８）を用いた例であり、靭性が低下している。実験Ｎｏ．３６のものは、Ｎ含有量が本発明で規定する上限を超えている鋼種（鋼種Ｂ１９）を用いた例であり［（１）式の関係も満足していない］、大角粒界粒の割合も低下しており、疲労亀裂進展抑制特性および靭性のいずれも低下している。
【００６８】
実験Ｎｏ．３７〜４４のものは、化学成分組成は本発明で規定する範囲内にあるものであるが、製造条件が適切でないので、本発明で規定する要件のいずれかを欠く例であり、疲労亀裂進展速度および靭性の少なくともいずれかの特性で満足のいく結果が出ていない。このうち、実験Ｎｏ．３７のものは、再結晶温度域での圧下率が小さく、且つ仕上げ圧延温度が高くなっているので、大角粒界粒の割合が低下しており、疲労亀裂進展抑制特性が低下している。
【００６９】
実験Ｎｏ．３８のものは、再結晶温度域での累積圧下率が小さく、また圧延後の平均冷却速度が速いので、フェライト分率が低下すると共に、フェライト硬さも高くなっており、しかも大角粒界径も小さく且つ大角粒界粒の割合も低くなっており、疲労亀裂進展抑制特性および靭性が低下している。
【００７０】
実験Ｎｏ．３９、４０のものは、再結晶温度域での累積圧下率が小さいので大角粒界粒の割合が低下しており（実験Ｎｏ．３９のものは冷却速度が速いことによってフェライト硬さも高くなっている）、疲労亀裂進展抑制特性および靭性が低下している。
【００７１】
実験Ｎｏ．４１のものは、再結晶温度域での累積圧下率が小さく、且つ仕上げ圧延温度が高く、しかも圧延後の平均冷却速度も遅いので、大角粒界径が大きくなり、大角粒界粒の割合が低下して、疲労亀裂進展抑制特性および靭性が低下している。
【００７２】
実験Ｎｏ．４２のものは、仕上げ圧延温度が高くなっているので、フェライト硬さも高く、大角粒界径が大きくなっており、疲労亀裂進展抑制特性および靭性が低下している。実験Ｎｏ．４３のものは、圧延後の平均冷却速度が遅いので、大角粒界径が大きくなっており［（１）式の関係も満足していない］、疲労亀裂進展抑制特性および靭性が低下している。実験Ｎｏ．４４のものは、仕上げ圧延温度が低く、大角粒界径も小さくなっており、疲労亀裂進展抑制特性が低下している。